(57)【要約】【課題】異なる引張強度及び伸びを有するアルミニウム合金導電線を簡便に製造できるアルミニウム合金導電線の製造方法等を提供すること。【手段】Ｓｉを０．１５質量％以上０．２５質量％以下、Ｆｅを０．６質量％以上０．９質量％以下、Ｃｕを０．０５質量％以上０．１５質量％以下、Ｍｇを０．３質量％以上０．５５質量％以下、Ｔｉ及びＶを合計で０．０１５質量％以下含有し、残部がアルミニウム及び不可避的不純物からなるアルミニウム合金で構成される１種類の荒引線を形成する荒引線形成ステップと、荒引線に対し、下記処理工程Ａ又は下記処理工程Ｂのいずれか一方の処理工程を行うことにより、異なる引張強度及び伸びを有するアルミニウム合金導電線を得る処理ステップとを含む、アルミニウム合金導電線の製造方法。（処理工程Ａ）伸線工程及び熱処理工程を含み、いずれかの熱処理工程において溶体化処理を行う処理工程（処理工程Ｂ）伸線工程及び熱処理工程を含み、いずれの熱処理工程においても溶体化処理を行わない処理工程【選択図】なし【特許請求の範囲】
【請求項１】
Ｓｉを０．１５質量％以上０．２５質量％以下、Ｆｅを０．６質量％以上０．９質量％以下、Ｃｕを０．０５質量％以上０．１５質量％以下、Ｍｇを０．３質量％以上０．５５質量％以下、Ｔｉ及びＶを合計で０．０１５質量％以下含有し、残部がアルミニウム及び不可避的不純物からなるアルミニウム合金で構成される１種類の荒引線を形成する荒引線形成ステップと、
前記荒引線に対し、下記処理工程Ａ又は下記処理工程Ｂのいずれか一方の処理工程を行うことにより、異なる引張強度及び伸びを有するアルミニウム合金導電線を得る処理ステップとを含む、アルミニウム合金導電線の製造方法。
（処理工程Ａ）伸線工程及び熱処理工程を含み、いずれかの熱処理工程において溶体化処理を行う処理工程
（処理工程Ｂ）伸線工程及び熱処理工程を含み、いずれの熱処理工程においても溶体化処理を行わない処理工程
【請求項２】
前記処理工程Ａにおいて、前記溶体化処理を、前記処理工程Ａにおける最後の伸線工程の直前の熱処理工程において行う、請求項１に記載のアルミニウム合金導電線の製造方法。
【請求項３】
Ｓｉを０．１５質量％以上０．２５質量％以下、Ｆｅを０．６質量％以上０．９質量％以下、Ｃｕを０．０５質量％以上０．１５質量％以下、Ｍｇを０．３質量％以上０．５５質量％以下、Ｔｉ及びＶを合計で０．０１５質量％以下含有し、残部がアルミニウム及び不可避的不純物からなるアルミニウム合金で構成されるアルミニウム合金導電線。
【請求項４】
下記（１）〜（３）のいずれかの特性を有する、請求項３に記載のアルミニウム合金導電線。
（１）引張強度が１１０ＭＰａ以上、伸び１０％以上、導電率５８％ＩＡＣＳ以上
（２）引張強度１５０ＭＰａ以上、伸び５％以上、導電率４０％ＩＡＣＳ以上
（３）引張強度２２０ＭＰａ以上、伸び２％以上、導電率３０％ＩＡＣＳ以上
【請求項５】
請求項３又は４に記載のアルミニウム合金導電線を有する電線。
【請求項６】
請求項５に記載の電線を複数本備えるワイヤハーネスであって、
複数本の前記電線の前記アルミニウム合金導電線が同一の組成を有するアルミニウム合金で構成され且つ互いに異なる引張強度及び伸びを有する、ワイヤハーネス。
【発明の詳細な説明】
【技術分野】
【０００１】
本発明は、アルミニウム合金導電線の製造方法、アルミニウム合金導電線、これを用いた電線及びワイヤハーネスに関する。
【背景技術】
【０００２】
近年、ワイヤハーネスなどの電線の導電線として、銅線の代わりにアルミニウム合金導電線が用いられるようになってきている。
【０００３】
このようなアルミニウム合金導電線として、例えば下記特許文献１には、Ｍｇを０．０３質量％以上１．５質量％以下、Ｓｉを０．０２質量％以上２．０質量％以下、Ｃｕ、Ｆｅ、Ｃｒ、Ｍｎ及びＺｒから選択される少なくとも一種の元素を合計で０．１質量％以上１．０質量％以下含有し、残部がアルミニウム及び不純物からなり、導電率が４０％ＩＡＣＳ以上、引張強度が１５０ＭＰａ以上、伸びが５％以上、線径が０．５ｍｍ以下、かつ、最大結晶粒径が５０μｍ以下であるアルミニウム合金導電線が開示されている。
【０００４】
一方、電線には、その組み立て時や実使用時において電線中の導電線のサイズにかかわらず、その端部に一定の耐荷重があることが必要とされる。
【０００５】
このため、アルミニウム合金導電線には、導電線のサイズに応じて、異なる引張強度及び伸びを有することが必要とされる。例えば導電線の断面積が０．７ｍｍ２以上である場合には、引張強度１１０ＭＰａ以上、伸び１０％以上、導電率５８％ＩＡＣＳ以上の特性を有することが必要とされ、導電線の断面積が０．７ｍｍ２未満で且つ０．３５ｍｍ２より大きい場合には、引張強度１５０ＭＰａ以上、伸び５％以上、導電率４０％ＩＡＣＳ以上の特性を有することが必要とされ、導電線の断面積が０．３５ｍｍ２以下である場合には、引張強度２２０ＭＰａ以上、伸び２％以上、導電率３０％ＩＡＣＳ以上の特性を有することが必要とされる。
【０００６】
従来、異なる引張強度及び伸びを有するアルミニウム合金導電線を得るために、組成の異なる複数種類の荒引線が形成され、この荒引線に対して伸線及び熱処理が行われていた。
【先行技術文献】
【特許文献】
【０００７】
【特許文献１】特開２０１２−２２９４８５号公報
【発明の概要】
【発明が解決しようとする課題】
【０００８】
しかし、上記のように異なる引張強度及び伸びを有するアルミニウム合金導電線を得る場合、組成の異なる複数種類の荒引線を形成する必要があるため、引張強度及び伸びの異なるアルミニウム合金導電線の製造に非常に手間がかかっていた。
【０００９】
本発明は上記事情に鑑みてなされたものであり、異なる引張強度及び伸びを有するアルミニウム合金導電線を簡便に製造できるアルミニウム合金導電線の製造方法、アルミニウム合金導電線、これを用いた電線及びワイヤハーネスを提供することを目的とする。
【課題を解決するための手段】
【００１０】
本発明者は、上記課題を解決するため鋭意検討を行った。その結果、本発明者は、以下の発明によって上記課題を解決し得ることを見出した。
【００１１】
すなわち、本発明は、Ｓｉを０．１５質量％以上０．２５質量％以下、Ｆｅを０．６質量％以上０．９質量％以下、Ｃｕを０．０５質量％以上０．１５質量％以下、Ｍｇを０．３質量％以上０．５５質量％以下、Ｔｉ及びＶを合計で０．０１５質量％以下含有し、残部がアルミニウム及び不可避的不純物からなるアルミニウム合金で構成される１種類の荒引線を形成する荒引線形成ステップと、前記荒引線に対し、下記処理工程Ａ又は下記処理工程Ｂのいずれか一方の処理工程を行うことにより、異なる引張強度及び伸びを有するアルミニウム合金導電線を得る処理ステップとを含む、アルミニウム合金導電線の製造方法である。
（処理工程Ａ）伸線工程及び熱処理工程を含み、いずれかの熱処理工程において溶体化処理を行う処理工程
（処理工程Ｂ）伸線工程及び熱処理工程を含み、いずれの熱処理工程においても溶体化処理を行わない処理工程
【００１２】
本発明のアルミニウム合金導電線の製造方法によれば、アルミニウム合金で構成される１種類の荒引線に対し、２種類の処理工程のうちのいずれかの処理工程によって処理することで、異なる引張強度及び伸びを有するアルミニウム合金導電線が製造される。このため、本発明によれば、複数種類の荒引線を形成する手間を省くことができ、異なる引張強度及び伸びを有するアルミニウム合金導電線を簡便に製造できる。
【００１３】
なお、本発明者は、本発明のアルミニウム合金導電線の製造方法によって上記の効果が得られる理由については以下のように推察している。
【００１４】
すなわち、アルミニウム合金からなる１種類の荒引線を用いる場合でも、処理工程の熱処理工程における溶体化処理の有無といった熱履歴によって、アルミニウム合金導電線中での添加元素の存在形態が変化するため、様々な引張強度及び伸びを有するアルミニウム合金導電線が実現できるのではないかと本発明者は推察している。
【００１５】
上記製造方法においては、前記処理工程Ａにおいて、前記溶体化処理を、前記処理工程Ａにおける最後の伸線工程の直前の熱処理工程において行うことが好ましい。
【００１６】
この場合、高い引張強度及び伸びが得られる。
【００１７】
また本発明は、Ｓｉを０．１５質量％以上０．２５質量％以下、Ｆｅを０．６質量％以上０．９質量％以下、Ｃｕを０．０５質量％以上０．１５質量％以下、Ｍｇを０．３質量％以上０．５５質量％以下、Ｔｉ及びＶを合計で０．０１５質量％以下含有し、残部がアルミニウム及び不可避的不純物からなるアルミニウム合金で構成されるアルミニウム合金導電線である。
【００１８】
このアルミニウム合金導電線によれば、高い引張強度及び伸びが得られる。
【００１９】
上記アルミニウム合金導電線は下記（１）〜（３）のいずれかの特性を有することが好ましい。
（１）引張強度１１０ＭＰａ以上、伸び１０％以上、導電率５８％ＩＡＣＳ以上
（２）引張強度１５０ＭＰａ以上、伸び５％以上、導電率４０％ＩＡＣＳ以上
（３）引張強度２２０ＭＰａ以上、伸び２％以上、導電率３０％ＩＡＣＳ以上
【００２０】
このアルミニウム合金導電線は、導電線の断面積が０．７ｍｍ２以上であるアルミニウム合金導電線、導電線の断面積が０．７ｍｍ２未満で且つ０．３５ｍｍ２より大きいアルミニウム合金導電線、又は導電線の断面積が０．３５ｍｍ２以下であるアルミニウム合金導電線に好適に使用できる。
【００２１】
また本発明は、上記アルミニウム合金導電線を含む電線である。
【００２２】
この電線によれば、高い引張強度及び伸びが得られる。
【００２３】
さらに本発明は、上記電線を複数本備えるワイヤハーネスであって、複数本の前記電線の前記アルミニウム合金導電線が同一の組成を有するアルミニウム合金で構成され且つ互いに異なる引張強度及び伸びを有する、ワイヤハーネスである。
【００２４】
このワイヤハーネスによれば、複数本の電線のアルミニウム合金導電線が互いに異なる引張強度及び伸びを有するため、複数本の電線のアルミニウム合金導電線の線径が互いに異なっても、ワイヤハーネスの組立て時や実使用時において、端部に加わる荷重に耐えることが可能となる。
【００２５】
なお本発明において、引張強度及び伸びは、ＪＩＳ  Ｃ３００２に準拠して測定した値を言う。
【００２６】
また本発明において、「同一の組成」とは、Ｓｉ、Ｆｅ、Ｃｕ、Ｍｇ、Ｔｉ及びＶの各含有率が互いに同一であることを言う。
【発明の効果】
【００２７】
本発明によれば、異なる引張強度及び伸びを有するアルミニウム合金導電線を簡便に製造できるアルミニウム合金導電線の製造方法、アルミニウム合金導電線、これを用いた電線及びワイヤハーネスが提供される。
【発明を実施するための形態】
【００２８】
以下、本発明の実施形態について説明する。
【００２９】
［アルミニウム合金導電線の製造方法］
本発明のアルミニウム合金導電線の製造方法は、Ｓｉを０．１５質量％以上０．２５質量％以下、Ｆｅを０．６質量％以上０．９質量％以下、Ｃｕを０．０５質量％以上０．１５質量％以下、Ｍｇを０．３質量％以上０．５５質量％以下、Ｔｉ及びＶを合計で０．０１５質量％以下含有し、残部がアルミニウム及び不可避的不純物からなるアルミニウム合金で構成される１種類の荒引線を形成する荒引線形成ステップと、荒引線に対し、下記処理工程Ａ又は下記処理工程Ｂのいずれか一方の処理工程を行うことによりアルミニウム合金導電線を得る処理ステップとを含む。
（処理工程Ａ）伸線工程及び熱処理工程を含み、いずれかの熱処理工程において溶体化処理を行う処理工程
（処理工程Ｂ）伸線工程及び熱処理工程を含み、いずれの熱処理工程においても溶体化処理を行わない処理工程。
ここで、Ｓｉ、Ｆｅ、Ｃｕ及びＭｇの含有率、並びにＴｉ及びＶの合計含有率は、アルミニウム合金導電線の質量を基準（１００質量％）としたものである。
【００３０】
上記アルミニウム合金導電線の製造方法によれば、アルミニウム合金で構成される１種類の荒引線に対し、２種類の処理工程のうちのいずれかの処理工程によって処理することで、異なる引張強度及び伸びを有するアルミニウム合金導電線が製造される。このため、本発明によれば、複数種類の荒引線を形成する手間を省くことができ、異なる引張強度及び伸びを有するアルミニウム合金導電線を簡便に製造できる。
【００３１】
次に、上述した荒引線形成ステップ及び処理ステップについて詳細に説明する。
【００３２】
＜荒引線形成ステップ＞
荒引線形成ステップは、アルミニウム合金で構成される１種類の荒引線を形成する工程である。
（アルミニウム合金）
上記アルミニウム合金中のＳｉの含有率は０．１５質量％以上０．２５質量％以下である。Ｓｉの含有率を０．１５質量％以上０．２５質量％以下とするのは、Ｓｉの含有率が０．１５質量％未満である場合と比べて、引張強度と伸びとを両立でき、Ｓｉの含有率が０．２５質量％より多い場合と比べて、導電性に優れているからである。Ｓｉの含有率は好ましくは０．１８質量％以上０．２２質量％以下である。
【００３３】
上記アルミニウム合金中のＦｅの含有率は０．６質量％以上０．９質量％以下である。Ｆｅの含有率を０．６質量％以上０．９質量％以下とするのは、Ｆｅの含有率が０．６質量％未満である場合と比べて、引張強度と伸びとを両立でき、Ｆｅの含有率が０．９質量％より多い場合と比べて、導電性に優れているからである。Ｆｅの含有率は好ましくは０．７質量％以上０．８質量％以下である。
【００３４】
上記アルミニウム合金中のＣｕの含有率は０．０５質量％以上０．１５質量％以下である。Ｃｕの含有率を０．０５質量％以上０．１５質量％以下とするのは、Ｃｕの含有率が０．０５質量％未満である場合と比べて、引張強度と伸びとを両立でき、Ｃｕの含有率が０．１５質量％より多い場合と比べて、導電性に優れているからである。Ｃｕの含有率は好ましくは０．０６質量％以上０．１２質量％以下である。
【００３５】
上記アルミニウム合金中のＭｇの含有率は０．３質量％以上０．５５質量％以下である。Ｍｇの含有率を０．３質量％以上０．５５質量％以下とするのは、Ｍｇの含有率が０．３質量％未満である場合と比べて、引張強度と伸びとを両立でき、Ｍｇの含有率が０．５５質量％より多い場合と比べて、導電性に優れているからである。Ｍｇの含有率は好ましくは０．４質量％以上０．５質量％以下である。
【００３６】
上記アルミニウム合金中のＴｉ及びＶの合計含有率は０．０１５質量％以下である。Ｔｉ及びＶの合計含有率を０．０１５質量％以下とするのは、導電性に優れるからである。Ｔｉ及びＶの合計含有率は好ましくは０．０１２質量％以下である。但し、引張強度と伸びを両立するという理由からＴｉ及びＶの合計含有率は０．００３質量％以上であることが好ましい。なお、Ｔｉ及びＶの合計含有率は０．０１５質量％以下であればよく、０質量％であってもよい。すなわち、Ｔｉ及びＶの含有率がいずれも０質量％であってもよい。またＴｉ及びＶのうちＴｉの含有率のみが０質量％であってもよく、Ｖの含有率のみが０質量％であってもよい。
【００３７】
（荒引線）
荒引線は、例えば上述したアルミニウム合金からなる溶湯に対し、連続鋳造圧延やビレット鋳造後の熱間押出し等を行うことにより得ることができる。
【００３８】
＜処理ステップ＞
処理ステップは、荒引線に対し、上記処理工程Ａ又は上記処理工程Ｂのいずれか一方の処理工程を行うことによりアルミニウム合金導電線を得るステップである。
【００３９】
（処理工程Ａ）
上記処理工程Ａは、伸線工程及び熱処理工程を含み、いずれかの熱処理工程において溶体化処理を行う処理工程である。
【００４０】
処理工程Ａは、伸線工程及び熱処理工程を含んでいればよく、処理工程Ａの手順の具体的な態様としては、例えば以下のものが挙げられる。
熱処理工程→伸線工程→熱処理工程
熱処理工程→伸線工程→熱処理工程→伸線工程→熱処理工程
熱処理工程→伸線工程→熱処理工程→伸線工程→熱処理工程→伸線工程→熱処理工程
伸線工程→熱処理工程
伸線工程→熱処理工程→伸線工程→熱処理工程
伸線工程→熱処理工程→伸線工程→熱処理工程→伸線工程→熱処理工程
【００４１】
但し、処理工程Ａの手順は、上記の態様に限定されるものではない。例えば上記の具体的な態様の各々において、伸線工程をさらに行ってもよい。この場合、伸線工程の後に熱処理工程を行う必要がある。
【００４２】
伸線工程は、荒引線、荒引線を伸線して得られる伸線材、又は伸線材をさらに伸線して得られる伸線材（以下、「線材」と呼ぶ）などの径を低減させる工程である。伸線工程は、熱間伸線であっても冷間伸線であってもよいが、通常は冷間伸線である。
【００４３】
熱処理工程は、線材を熱処理する工程である。特に、伸線工程の後に行われる熱処理工程は、伸線工程で線材中に発生した歪を除去するために行われるものである。
【００４４】
熱処理工程における熱処理温度は特に制限されるものではないが、通常は１００〜４００℃であり、好ましくは２００〜４００℃である。
【００４５】
また熱処理工程における熱処理時間は、熱処理温度にも依存するので一概には言えないが、通常は１〜２０時間である。
【００４６】
特に熱処理工程のうち最後に行われる熱処理工程（以下、「最終熱処理工程」と呼ぶ）では、線材を３００℃以下で熱処理することが好ましい。この場合、熱処理温度が３００℃を超える場合に比べて、得られるアルミニウム合金導電線の引張強度及び伸びがより向上する。但し、線材の熱処理温度は、溶体化させた元素を微細な結晶として析出させるという理由から、１２０℃以上であることが好ましい。
【００４７】
最終熱処理工程における熱処理時間は３時間以上であることが好ましい。この場合、伸線材の熱処理を３時間未満行う場合に比べて、伸び及び導電性がより向上する。但し、熱処理時間は１８時間以下であることが好ましい。
【００４８】
溶体化処理は、線材を構成するアルミニウム合金中に溶け込んでいないＳｉ、Ｆｅ、Ｃｕ、Ｍｇ、Ｔｉ又はＶなどの添加元素をアルミニウム合金に溶け込ませ均質化させる熱処理を行った後、線材を液体に入れて急冷する処理である。線材を急冷するのは、自然冷却する場合と比べて、溶け込んだ添加元素が冷却中に析出することを抑制するためである。
【００４９】
溶体化処理における熱処理温度はアルミニウム合金中に溶け込んでいない添加元素をアルミニウム合金中に溶け込ませることができる温度であれば特に制限されるものではないが、４５０℃以上であることが好ましい。この場合、熱処理温度が４５０℃未満である場合と比べて、添加元素がより十分に均質化する。但し、熱処理温度は５５０℃以下であることが好ましい。この場合、熱処理温度が５５０℃より高い場合と比べて、線材が部分的に溶解することをより十分に抑制できる。
【００５０】
溶体化処理における熱処理時間は、特に制限されるものではないが、アルミニウム合金中に溶け込んでいない添加元素をアルミニウム合金中に十分に溶け込ませる観点からは、２時間以上であることが好ましい。但し、熱処理時間は、２時間以上処理してもあまり効果が変わらないため、生産効率を向上させるという理由から、４時間以下であることが好ましい。
【００５１】
急冷のために用いる液体としては、水、液体窒素などを用いることができる。
【００５２】
溶体化処理は、上記具体的な態様の熱処理工程のうち、いずれかの熱処理工程において行われればよい。溶体化処理を行うと、得られるアルミニウム合金導電線の引張強度を大きくし、伸びを小さくすることができる。
【００５３】
但し、溶体化処理を、処理工程Ａにおける最後の伸線工程の直前の熱処理工程において行うことが好ましい。この場合、高い引張強度及び伸びが得られる。
【００５４】
（処理工程Ｂ）
処理工程Ｂは、上述したように、伸線工程及び熱処理工程を含み、いずれの熱処理工程においても溶体化処理を行わない処理工程である。
【００５５】
伸線工程、熱処理工程及び溶体化処理については、処理工程Ａの説明で述べた通りである。
【００５６】
［アルミニウム合金導電線］
本発明のアルミニウム合金導電線は、Ｓｉを０．１５質量％以上０．２５質量％以下、Ｆｅを０．６質量％以上０．９質量％以下、Ｃｕを０．０５質量％以上０．１５質量％以下、Ｍｇを０．３質量％以上０．５５質量％以下、Ｔｉ及びＶを合計で０．０１５質量％以下含有し、残部がアルミニウム及び不可避的不純物からなるアルミニウム合金で構成されるアルミニウム合金導電線である。
【００５７】
このアルミニウム合金導電線によれば、高い引張強度及び伸びが得られる。
【００５８】
上記アルミニウム合金導電線は、下記（１）〜（３）のいずれかの特性を有することが好ましい。但し、本発明のアルミニウム合金導電線は、下記（１）〜（３）のいずれかの特性を有しないものであってもよい。
（１）引張強度１１０ＭＰａ以上、伸び１０％以上、導電率５８％ＩＡＣＳ以上
（２）引張強度１５０ＭＰａ以上、伸び５％以上、導電率４０％ＩＡＣＳ以上
（３）引張強度２２０ＭＰａ以上、伸び２％以上、導電率３０％ＩＡＣＳ以上
【００５９】
このアルミニウム合金導電線は、導電線の断面積が０．７ｍｍ２以上であるアルミニウム合金導電線、導電線の断面積が０．７ｍｍ２未満で且つ０．３５ｍｍ２より大きいアルミニウム合金導電線、又は導電線の断面積が０．３５ｍｍ２以下であるアルミニウム合金導電線に好適に使用できる。
【００６０】
［電線］
本発明の電線は、上述したアルミニウム合金導電線を有するものである。
【００６１】
本発明の電線によれば、高い引張強度及び伸びが得られる。
【００６２】
本発明の電線は通常、上記アルミニウム合金導電線を被覆する被覆層をさらに有する。被覆層は、例えばポリ塩化ビニル樹脂や、ポリオレフィン樹脂に難燃剤等を添加してなる難燃性樹脂組成物などで構成される。
【００６３】
［ワイヤハーネス］
本発明のワイヤハーネスは、アルミニウム合金導電線を有する複数本の電線を備えるワイヤハーネスであって、複数本の電線のアルミニウム合金導電線が同一の組成を有するアルミニウム合金で構成され且つ互いに異なる引張強度及び伸びを有する。
【００６４】
上記ワイヤハーネスによれば、複数本の電線のアルミニウム合金導電線が互いに異なる引張強度及び伸びを有するため、複数本の電線のアルミニウム合金導電線の線径が互いに異なっても、ワイヤハーネスの組立て時や実使用時において、端部に加わる荷重に耐えることが可能となる。
【実施例】
【００６５】
以下、本発明の内容を実施例を挙げてより具体的に説明するが、本発明は、以下の実施例に限定されるものではない。
【００６６】
（実施例１〜１２）
Ｓｉ、Ｆｅ、Ｃｕ、Ｍｇ、Ｔｉ及びＶを表１に示す含有率となるようにＡｌとともに溶解し、プロペルチ法によって連続鋳造圧延することによって線径９．５ｍｍの１種類の荒引線を得た。その後、下記の処理工程Ａ又は処理工程Ｂのいずれか一方の処理工程を行うことによりアルミニウム合金導電線を得た。
（処理工程Ａ）２７０℃×８時間で熱処理→線径３．２ｍｍまで伸線→２７０℃×８時間で熱処理→線径１．２５ｍｍまで伸線→５３０℃×３時間で溶体化処理→線径０．３３ｍｍまで伸線→表１に示す最終熱処理の温度及び時間で熱処理
（処理工程Ｂ）２７０℃×８時間で熱処理→線径３．２ｍｍまで伸線→２７０℃×８時間で熱処理→線径０．３３ｍｍまで伸線→表１に示す最終熱処理の温度及び時間で熱処理
【００６７】
（実施例１３〜２１）
Ｓｉ、Ｆｅ、Ｃｕ、Ｍｇ、Ｔｉ及びＶを表２に示す含有率となるようにＡｌとともに溶解し、プロペルチ法によって連続鋳造圧延することによって線径９．５ｍｍの１種類の荒引線を得た。
その後、下記の処理工程Ａ又は処理工程Ｂのいずれか一方の処理工程を行うことによりアルミニウム合金導電線を得た。
（処理工程Ａ）２７０℃×８時間で熱処理→線径３．２ｍｍまで伸線→２７０℃×８時間で熱処理→線径１．２５ｍｍまで伸線→５３０℃×３時間で溶体化処理→線径０．３３ｍｍまで伸線→表２に示す最終熱処理の温度及び時間で熱処理
（処理工程Ｂ）２７０℃×８時間で熱処理→線径３．２ｍｍまで伸線→２７０℃×８時間で熱処理→線径０．３３ｍｍまで伸線→表２に示す最終熱処理の温度及び時間で熱処理
【００６８】
（実施例２２〜３０）
Ｓｉ、Ｆｅ、Ｃｕ、Ｍｇ、Ｔｉ及びＶを表３に示す含有率となるようにＡｌとともに溶解し、プロペルチ法によって連続鋳造圧延することによって線径９．５ｍｍの１種類の荒引線を得た。その後、下記の処理工程Ａ又は処理工程Ｂのいずれか一方の処理工程を行うことによりアルミニウム合金導電線を得た。
（処理工程Ａ）２７０℃×８時間で熱処理→線径３．２ｍｍまで伸線→２７０℃×８時間で熱処理→線径１．２５ｍｍまで伸線→５３０℃×３時間で溶体化処理→線径０．３３ｍｍまで伸線→表３に示す最終熱処理の温度及び時間で熱処理
（処理工程Ｂ）２７０℃×８時間で熱処理→線径３．２ｍｍまで伸線→２７０℃×８時間で熱処理→線径０．３３ｍｍまで伸線→表３に示す最終熱処理の温度及び時間で熱処理
【００６９】
（実施例３１〜３９）
Ｓｉ、Ｆｅ、Ｃｕ、Ｍｇ、Ｔｉ及びＶを表４に示す含有率となるようにＡｌとともに溶解し、プロペルチ法によって連続鋳造圧延することによって線径９．５ｍｍの１種類の荒引線を得た。その後、下記の処理工程Ａ又は処理工程Ｂのいずれか一方の処理工程を行うことによりアルミニウム合金導電線を得た。
（処理工程Ａ）２７０℃×８時間で熱処理→線径３．２ｍｍまで伸線→２７０℃×８時間で熱処理→線径１．２５ｍｍまで伸線→５３０℃×３時間で溶体化処理→線径０．３３ｍｍまで伸線→表４に示す最終熱処理の温度及び時間で熱処理
（処理工程Ｂ）２７０℃×８時間で熱処理→線径３．２ｍｍまで伸線→２７０℃×８時間で熱処理→線径０．３３ｍｍまで伸線→表４に示す最終熱処理の温度及び時間で熱処理
【００７０】
［特性評価］
（引張強度及び伸び）
実施例１〜３９のアルミニウム合金導電線について、ＪＩＳ  Ｃ３００２に準拠した引張試験による引張強度及び伸びを測定した。結果を表１〜４に示す。
【００７１】
（導電率）
実施例１〜３９のアルミニウム合金導電線について、ＪＩＳ  Ｃ３００２に準拠して導電率の測定を行った。結果を表１〜４に示す。
【００７２】
なお、表１〜４において、分類の欄における１〜４は、下記の基準に基づくものである。
１：引張強度１１０ＭＰａ以上、伸び１０％以上、導電率５８％ＩＡＣＳ以上
２：引張強度１５０ＭＰａ以上、伸び５％以上、導電率４０％ＩＡＣＳ以上
３：引張強度２２０ＭＰａ以上、伸び２％以上、導電率３０％ＩＡＣＳ以上
４：引張強度、伸び又は導電率が上記１〜３を満たさない
【表１】
2020059921.tif 000002
【表２】
2020059921.tif 000003
【表３】
2020059921.tif 000004
【表４】
2020059921.tif 000005
【００７３】
表１〜４に示す結果より、アルミニウム合金で構成される１種類の荒引線を用いて、異なる種類の引張強度及び伸びを有するアルミニウム合金導電線を得ることができることが分かった。
【００７４】
以上より、本発明によれば、異なる引張強度及び伸びを有するアルミニウム合金導電線を簡便に製造できることが確認された。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
Ｓｉを０．１５質量％以上０．２５質量％以下、Ｆｅを０．６質量％以上０．９質量％以下、Ｃｕを０．０５質量％以上０．１５質量％以下、Ｍｇを０．３質量％以上０．５５質量％以下、Ｔｉ及びＶを合計で０．０１５質量％以下含有し、残部がアルミニウム及び不可避的不純物からなり、Ｔｉ及びＶのいずれも含有するアルミニウム合金で構成されるアルミニウム合金導電線であって、
下記（１）〜（２）のいずれかの特性を有する、アルミニウム合金導電線。
（１）引張強度１１０ＭＰａ以上、伸び１０％以上、導電率５８％ＩＡＣＳ以上
（２）引張強度１５０ＭＰａ以上、伸び５％以上、導電率４０％ＩＡＣＳ以上
。
【請求項２】
請求項１に記載のアルミニウム合金導電線を有する電線。
【請求項３】
請求項２に記載の電線を複数本備えるワイヤハーネスであって、
複数本の前記電線の前記アルミニウム合金導電線が同一の組成を有するアルミニウム合金で構成され且つ互いに異なる引張強度及び伸びを有する、ワイヤハーネス。